(57)【要約】【課題】  海洋に流失した場合でも環境汚染の危惧の少ない養殖用生き物の種付け材料を保持する樹脂スペーサーパイプを提供する。【解決手段】  スペーサーパイプ１は、生分解性樹脂を主成分とし、養殖筏２から吊るされる支持体３に養殖用生き物の種付け用材料４を所定の間隔で維持するために使用される。スペーサーパイプは、好ましくは、耐用年数が少なくとも３年のものである。スペーサーパイプの製造は、生分解性樹脂を使用する点とパイプの肉厚を制御することを考慮すれば、押出成形法が好ましい。【選択図】  図２
2005110518.tif 000002
【特許請求の範囲】
【請求項１】
生分解性樹脂を主成分とするパイプで、養殖筏から吊るされる支持体に養殖用生き物の種付け用材料を所定の間隔で維持するために使用されるスペーサーパイプ。
【請求項２】
支持体がワイヤー、化学繊維、天然繊維から選ばれる少なくとも１製品である請求項１記載のスペーサーパイプ。
【請求項３】
少なくとも３年間は、使用に耐えられる請求項１記載のスペーサーパイプ。
【請求項４】
押出成形法で形成される請求項１記載のスペーサーパイプ。
【請求項５】
養殖用生き物が、貝、海藻である請求項１記載のスペーサーパイプ。
【請求項６】
養殖用生き物の貝が、牡蛎である請求項５記載のスペーサーパイプ。
【発明の詳細な説明】
【技術分野】
【０００１】
本発明は、養殖筏に吊るされた支持体（例えばワイヤー）に所定の間隔で挿入される養殖用生き物の種付け材料を保持するための樹脂スペーサーパイプに関する。
【背景技術】
【０００２】
牡蠣や帆立貝の養殖は、海上に敷設された養殖筏に吊るされた支持体（例えばワイヤー）を使用して行われる。具体的には、このワイヤーに一定の長さの塩化ビニールなどの合成樹脂パイプをスペーサーパイプとして多数通し、これら樹脂スペーサーパイプの間に養殖牡蠣や帆立貝の種付け材料（例えば帆立貝等の貝殻）を一定間隔で取り付け、このワイヤーの一端を養殖筏の桟に保持して海中に吊るす（特許文献１参照）。この種付け材料（例えば帆立貝倍の貝殻）に牡蠣や帆立貝の稚貝が付着し、海水中のプランクトンを栄養源として牡蠣や帆立貝が成育する。吊るしたワイヤーを引き上げ成育した牡蠣や帆立貝を落として収穫する。その際この樹脂スペーサーパイプの回収作業も行うが、この作業中に海上或いは海中に流失するものもあった。しかし、海洋に流失した従来の樹脂スペーサーパイプは長期間経過しても分解されないため、海岸を汚したり、漁網に付着したりして環境問題を引き起こす懸念があった。
【０００３】
【特許文献１】特開平１１−３２６１８号公報
【発明の開示】
【発明が解決しようとする課題】
【０００４】
本発明の課題は、海洋に流失した場合でも環境汚染の危惧の少ない養殖用生き物の種付け材料を保持する樹脂スペーサーパイプを提供することである。
【課題を解決するための手段】
【０００５】
本発明の課題は、生分解性樹脂を主成分とするパイプで、養殖筏から吊るされる支持体に養殖用生き物の種付け用材料を所定の間隔で維持するために使用されるスペーサーパイプにより達成することができる。
【発明の効果】
【０００６】
本発明のように、養殖牡蠣等の種付け貝殻保持用樹脂スペーサーパイプを使用すれば、牡蠣等の育成期間及び回収作業が終わるまではスペーサーパイプとしての性能を維持し、この回収作業等で海洋に流失した場合でも海洋中の微生物により生分解されるので、海洋汚染が回避できる。
【発明を実施するための最良の形態】
【０００７】
本発明のスペーサーパイプは、養殖筏に吊るされた支持体に所定の間隔で挿入される養殖用生き物の種付け材料の保持用樹脂として使用される、生分解性樹脂を主成分とするスペーサーパイプに関するものである。この生分解性樹脂を主成分とするスペーサーパイプは、牡蠣等養殖用生き物の育成期間及び回収作業が終わるまではスペーサーパイプとしての性能を維持している。養殖用生き物の収穫後この樹脂スペーサーパイプの回収作業を行うが、養殖用生き物の収穫時の取り外し作業時等でこの樹脂スペーサーパイプが海洋に流失した場合でも、海洋中の微生物により生分解されるため、海洋汚染の問題が回避できる。さらに回収したパイプで損傷したものは廃棄処分されるが、これを土壌中に埋め立てた場合は、土壌中の微生物により生分解され、土地を活性化する土壌改良材の効果を発揮する。また焼却処分された場合でも、化石燃料系樹脂に比べ燃焼カロリーが低いため燃焼炉を傷めないメリットがあり、燃焼ガス中にＮＯＸやダイオキシンの発生もなくきわめて環
境にやさしい製品である。
【０００８】
本発明で使用される生分解性樹脂は、ある期間内はスペーサーパイプとしての性能を維持できるが、この期間を過ぎると海水中の微生物の働きにより生分解する樹脂であれば限定されない。例えば、ポリグルコール酸、ポリ乳酸、ポリリンゴ酸等のポリ−α−オキシ酸又はこれらの共重合体、ポリ−３−ヒドロキシプロピオネート、ポリ−３−ヒドロキシブチレートのようなポリ−β−ヒドロキシアルカノエート又はこれらの共重合体、ポリエチレンアジペート、ポリエチレンスベレート、ポリテトラメチレンサクシネート、ポリテトラメチレンアジペート、ポリカプロラクトン等の合成脂肪族ポリエステル、３−ヒドロキシ酢酸と３−ヒドロキシ吉草酸の共重合体、３−ヒドロキシ酢酸と４−ヒドロキシ吉草酸の共重合体等が挙げられる。
これら、生分解性樹脂は単独でも混合して使用しても何ら問題はなく、さらに生分解性及び耐水性を損なわないことを前提にして、これらに可塑剤、安定剤、紫外線吸収剤、顔料、またシリカ、炭酸カルシュウム、水酸化カルシュウム、タルク等の無機充填材、木粉、パルプ等の有機充填材を配合してもよい。
【０００９】
本発明で使用する生分解性樹脂スペーサーパイプの性能維持期間は、その使用目的を考慮して少なくとも約３年間は、長くても約５年間は種付け材料を維持する強度を保持し、再使用にも耐えられるように設定したものが好ましい。この設定には、使用する生分解性樹脂を主成分とするパイプの、海水での生分解性に応じてパイプの肉厚を選択する方法や、生分解性樹脂とそれ以外の汎用性樹脂の混合割合を調整する方法が挙げられる。
汎用性樹脂としては、ポリエチレン、ポリプロピレン、塩化ビニル等の熱可塑性樹脂が挙げられる。
しかし、スペーサーパイプを構成する樹脂の成分としては、分解性樹脂が少なくとも５０重量％以上は含まれる。好ましくは７０重要％以上、さらに好ましくは９０重量％以上であり、より好ましくは、生分解性樹脂のみからなるものである。
【００１０】
本発明のスペーサーパイプの製造法は、特に制限はないが、生分解性樹脂を使用する点とパイプの肉厚を制御することを考慮すれば、押出成形法でスペーサーパイプを形成することが好ましい。この方法では、さらに、断面形状一定のパイプを安定して連続成形できる。
【００１１】
さらに、本発明の好ましい実施形態につき、添付図面を参照して説明する。
図１は、本発明にかかる生分解性樹脂を主成分とするスペーサーパイプ１を示している。このスペーサーパイプの長さＬは、支持体の長さと支持体に取り付けられる養殖用生き物の種付け材料の数で決められる。
ここで、支持体とは、養殖筏から吊るされる紐状のものであればその材質には特に制限はないが、具体的には鉄製ワイヤー、化学繊維、天然繊維が挙げられ、好ましくはワイヤーである。
さらに、養殖用生き物とは、具体的には貝および海藻が挙げられる。貝としては、牡蛎、帆立貝、真珠貝等が挙げられ、海藻としては、ワカメや海苔、青海苔等が挙げられる。好ましくは、牡蛎である。
種付け材料としては、特に制限はないが、石、セメント、材木、竹、貝殻等が挙げられる。好ましくは、貝殻であり、具体的には帆立貝の貝殻である。
【００１２】
具体例の一つとして、養殖牡蠣では、ワイヤーの長さは約１０ｍ、種付け貝殻の数は約３０個であるため、長さＬは２００ｍｍから３００ｍｍ程度になる。スペーサーパイプの内径Ｄ１は、この中を通すワーヤーの径と作業性により決まり約１０ｍｍ程度である。スペーサーパイプの肉厚ｔは、使用される生分解性樹脂の海水での生分解性や成育牡蠣の重量に耐える機械的性質を考慮して決められるが、操作性及びコスト面からあまり大きくは
できない。スペーサーパイプの外径Ｄ２は、内径Ｄ１及び肉厚ｔにより決まる。
【００１３】
図２は、本発明の生分解性樹脂スペーサーパイプ１の使用方法を示している。ワイヤーロープ３には多数の養殖牡蠣等の種付け貝殻（帆立貝等の貝殻）４が通され、本発明の生分解性樹脂スペーサーパイプ１によってその高さ間隔が一定に保持されている。このワイヤーロープ３の上端は海面上に配置された養殖筏の桟２に支持され、海中に直線状に吊り下げられるころにより、牡蠣の生育が行われる。また下端部にはストッパー５が形成され、種付け貝殻４及びスペーサーパイプ１のワイヤーロープ３からの離脱を防ぐ。生育した牡蠣を収穫する際は、ワイヤーロープ３を船上に吊り上げ、ストッパー５を外すか、或いはその上のワイヤーロープを切断し、種付け貝殻４に生育した牡蠣等をスペーサーパイプ１と一緒に船上に落下させる。
【実施例】
【００１４】
以下に具体例をあげ、本発明をさらに詳しく説明するが、発明の主旨を超えない限り、本発明は実施例に限定されるものではない。
【００１５】
実施例−１
生分解性樹脂として、脂肪族ポリエステル「ポリブチレンサクシネート」（昭和高分子株式会社製：商品名ビオノーレ＃１００１）を使用した。ビオノーレ＃１００１は結晶融点１１４℃、密度１．２６ｇ／ｃｍ３、ＭＦＲ１．５（１９０℃，荷重２．１６ｋｇ）、曲げ弾性率６５２Ｍｐａである。ビオノーレ＃１００１ペレットをパイプダイ付き押出機に供給し、樹脂温度１７０℃で押出しながらサイジングホーマーを備えた真空水槽を通しながら冷却固化し、肉厚ｔ：２ｍｍ、内径Ｄ１：９ｍｍ、外径Ｄ２：１３ｍｍのパイプを成形した。このパイプを自動切断装置を通しながら、長さＬ：２５０ｍｍに定長切断し目的のスペーサーパイプを得た。
【００１６】
実施例−２
生分解性樹脂として、ポリ乳酸（三井化学株式会社製：商品名レイシアＨ−４００）を使用した。レイシアＨ−４００は、結晶融点１６６℃、密度１．２６ｇ／ｃｍ３、ＭＦＲ３．０（１９０℃，荷重２．１６ｋｇ）、曲げ弾性率３，２８０Ｍｐａである。レイシアＨ−４００ペレットをパイプダイ付き押出機に供給し、樹脂温度１９０℃で押出しながらサイジングホーマーを備えた真空水槽を通しながら冷却固化し、肉厚ｔ：１．５ｍｍ、内径Ｄ１：１０ｍｍ、外径Ｄ２：１３ｍｍのパイプを成形した。このパイプを自動切断装置を通しながら、長さＬ：２５０ｍｍに定長切断し目的のスペーサーパイプを得た。
これまでの樹脂スペーサーパイプは、例えばポリプロピレン（曲げ弾性率１、２００〜１，４００Ｍｐａ）で成形したパイプ（肉厚ｔ：１．５ｍｍ、内径Ｄ１：１０ｍｍ、外径Ｄ２：１３ｍｍ）である。実施例１及び実施例２で示したような本発明の生分解性樹脂スペーサーパイプは、成育した牡蠣等の吊り上げに十分耐えるだけの機械的性質を有しており、且つ、スペーサーパイプの性能維持期間（再使用を考慮すると約３年間）を過ぎると、海洋中の微生物により生分解される。
【図面の簡単な説明】
【００１７】
【図１】本発明の樹脂スペーサーパイプの一例の斜視図である。Ｌ：パイプ長さ、ｔ：パイプ肉厚、Ｄ１：パイプ内径、Ｄ２：パイプ外径
【図２】本発明の樹脂スペーサーパイプの取り付け状態の一例を示す模式図である。
【符号の説明】
【００１８】
１：樹脂スペーサーパイプ
２：養殖筏の桟
３：吊り下げ用ワイヤーロープ
４：養殖牡蠣等の種付け貝殻
５：ストッパー
【図１】
2005110518.tif 000003
【図２】
2005110518.tif 000004